СПОСОБ ПЕРЕРАБОТКИ НАБИВОК ПОЛОЖИТЕЛЬНЫХ ЛАМЕЛЕЙ ЖЕЛЕЗО-КАДМИЕВЫХ АККУМУЛЯТОРОВ
PROCESSING METHOD OF FILLINGS OF POSITIVE LAMELS OF IRON-CADMIC ACCUMULATORS

Изобретение относится к металлургии, а именно способам получения кадмия, и может быть использовано при переработке набивок положительных ламелей железо-кадмиевых аккумуляторов.
В качестве прототипа выбран способ переработки никель-кадмиевого скрапа (патент КП №2164956), включающий выщелачивание кадмия с последующим его осаждением.
Недостатками способа являются недостаточно высокая степень извлечения кадмия и очень высокая степень опасности производства.
3
4
2+
При выщелачивании кадмия в аммиачной среде происходит образование комплексных катионов [Cd(NH)] Железо также образует подобные аммиакаты, хотя и не в значительной степени, следовательно, невозможно обеспечить селективное извлечение кадмия.
Применение аммиака ограничено его летучестью, резким едким запахом и ядовитостью паров.
Техническими задачами, на решение которых направленно заявленное изобретение, являются повышение степени извлечения кадмия и безопасности производства.
Указанные задачи решаются тем, что в способе переработки набивок положительных ламелей железо-кадмиевых аккумуляторов, включающем выщелачивание кадмия и последующее его извлечение из раствора, выщелачивание осуществляют раствором этилендиаминтетраацетата натрия при pH раствора 9,0-9,5, перед извлечением кадмия из раствора удаляют этилендиаминтетраацетат в молекулярном виде путем осаждения его серной кислотой при pH раствора 1,0-1,6 и направляют его на приготовление раствора для выщелачивания.
Область комплексообразования этилендиаминтетраацетата с железом и кадмием находится в разных значениях pH среды: кадмия - в щелочной, а железа - в кислой. Следовательно, при применении щелочного раствора этилендиаминтетраацетата обеспечивается избирательное растворение оксида кадмия. При этом оксид железа практически в неизменном виде остается в твердой фазе.
Выбор pH выщелачивания обусловлен устойчивостью кадмиево-этилендиаминтетраацетатного комплекса, максимум которой наблюдается в указанном диапазоне.
В кислой среде при pH раствора 1,0-1,6 этилендиаминтетраацетат приобретает молекулярную кислотную форму, практически не растворимую в воде, что позволяет удалить его полностью.
При pH раствора менее 1,0 и более 1,6 растворимость этилендиаминтетраацетата увеличивается, поэтому удаление его будет не полным. Способ осуществляли следующим образом.
Пример
2
3
3
Набивки положительных ламелей железо-кадмиевых аккумуляторов размером частиц класса 0,1 мм, содержащих CdO - 21,1%, FeO - 51,7%, графит - остальное, подвергали выщелачиванию в течение 2 часов в растворе Трилона Б (этилендиаминтетраацетата натрия) концентрацией 100-120 г/дм при Т:Ж=1:5 при pH раствора 9,0-9,5.
После фильтрации кек промывали водой, а промводы объединяли с фильтратом.
В полученный раствор добавляли серную кислоту до достижения pH 1,0-1,6. При этом получали осадок Трилона Б, который отфильтровывали и направляли на приготовление исходного раствора в головную операцию выщелачивания.
После удаления Трилона Б из раствора извлекали кадмий известными способами.
После удаления Трилона Б кадмийсодержащий раствор нейтрализовали концентрированным раствором NaOH до достижения pH 10 - 11, при котором осаждается гидроксид кадмия. Полученный осадок промывали водой и прокаливали при температуре 550°С. При этом получали оксид кадмия, соответствующий требованиям ГОСТ 11120-75.